(57)【特許請求の範囲】
【請求項１】
ウェーハの表面形状調整方法であって、
ウェーハとして表面が鏡面であるウェーハを使用し、
前記ウェーハの表面形状を測定する表面形状測定工程と、
該表面形状測定工程の後に、酸化液と、該酸化液による前記ウェーハの表面の酸化を抑制する酸化抑制液を同時に供給し、かつ前記ウェーハを回転させて前記ウェーハの表面に酸化膜を形成する酸化膜形成工程と、
エッチング液を前記ウェーハの表面に供給し、かつ前記ウェーハを回転させることで、前記酸化膜形成工程で形成した前記ウェーハの表面の前記酸化膜のエッチングを行うエッチング工程とを有し、
前記酸化膜形成工程において、前記表面形状測定工程で測定した前記ウェーハの表面形状に基づいて、前記酸化液及び前記酸化抑制液の供給を制御することで、前記ウェーハに形成する前記酸化膜の膜厚の面内分布を調節し、
前記エッチング工程において、前記酸化膜を完全に除去することを特徴とするウェーハの表面形状調整方法。
【請求項２】
前記ウェーハの表面形状が、前記ウェーハの中心部から同心円状に変化したウェーハの表面形状を調整することを特徴とする請求項１に記載のウェーハの表面形状調整方法。
【請求項３】
前記酸化膜形成工程における前記酸化液及び前記酸化抑制液の供給の制御は、前記酸化液及び前記酸化抑制液の供給位置の制御であり、前記酸化液の供給位置を、前記表面形状測定工程で測定した前記ウェーハの表面における凸部とし、前記酸化抑制液の供給位置を、前記表面形状測定工程で測定した前記ウェーハの表面における凹部とすることを特徴とする請求項１又は請求項２に記載のウェーハの表面形状調整方法。
【請求項４】
前記酸化膜形成工程と、その後に行う前記エッチング工程とを複数回繰り返すことを特徴とする請求項１から請求項３のいずれか一項に記載のウェーハの表面形状調整方法。
【請求項５】
前記酸化液としてオゾン水を使用し、前記エッチング液としてＨＦ含有水溶液を使用することを特徴とする請求項１から請求項４のいずれか一項に記載のウェーハの表面形状調整方法。
【請求項６】
前記ウェーハとしてＳＯＩウェーハを使用し、前記表面形状測定工程、前記酸化膜形成工程及び前記エッチング工程を、前記ＳＯＩウェーハのＳＯＩ層に対して行うことを特徴とする請求項１から請求項５のいずれか一項に記載されたウェーハの表面形状調整方法。
【請求項７】
前記ウェーハとして絶縁層上にＧｅ層、ＳｉＧｅ層、又は、化合物半導体層が形成された積層ウェーハを使用し、前記表面形状測定工程、前記酸化膜形成工程及び前記エッチング工程を、前記積層ウェーハの前記Ｇｅ層、前記ＳｉＧｅ層、又は、前記化合物半導体層に対して行うことを特徴とする請求項１から請求項５のいずれか一項に記載されたウェーハの表面形状調整方法。
【請求項８】
前記ウェーハとしてシリコン単結晶ウェーハを使用することを特徴とする請求項１から請求項５のいずれか一項に記載されたウェーハの表面形状調整方法。
【請求項９】
前記ウェーハとしてＧｅ、ＳｉＧｅ、又は、化合物半導体からなる半導体ウェーハを使用することを特徴とする請求項１から請求項５のいずれか一項に記載されたウェーハの表面形状調整方法。
【発明の詳細な説明】
【技術分野】
【０００１】
本発明は、ウェーハの表面形状調整方法に関する。
【背景技術】
【０００２】
回転させたウェーハ上の中心部にオゾン水（Ｏ３水溶液）を供給することによってウェーハ上に酸化膜を形成し、その後、ＨＦ（フッ酸）水溶液で酸化膜を除去する方法によってウェーハ表面を均一に、かつ微量ずつエッチングして洗浄する技術がある。特許文献１〜３には、エッチング液と同時にエッチングの抑制液を供給しながらスピンエッチングを行うことが記載されている。また、特許文献４に、オゾン水とフッ酸を用いてＳＯＩ層（ＳＯＩ  Ｌａｙｅｒ：Ｓｉｌｉｃｏｎ  ｏｎ  ｉｎｓｕｌａｔｏｒ  ｌａｙｅｒ）の膜厚分布を改善する技術が記載されている。
【先行技術文献】
【特許文献】
【０００３】
【特許文献１】特開２００４−３３５９２３号公報
【特許文献２】特開２００３−３１８１５４号公報
【特許文献３】国際公開第２０１８／０７９４９４号
【特許文献４】特開２０１０−０４０７２９号公報
【発明の概要】
【発明が解決しようとする課題】
【０００４】
ＳＯＩ層の膜厚は、ウェーハ表面において面内均一であることが要求される。しかし、スマートカット法（登録商標）による貼り合わせウェーハ剥離後の表面粗さ改質のために行う研磨工程で、ＳＯＩ層の膜厚は、面内で同心円状の厚さ分布を生じさせてしまう。また、ＰＷ（Ｐｏｌｉｓｈｅｄ  Ｗａｆｅｒ）の枚葉研磨も同様に、研磨後のウェーハは、同心円状の表面フラットネス分布を有する。従って、このような同心円状の表面形状分布を相殺し、ウェーハの表面形状の均一性の改善を図ることが課題となっている。
【０００５】
これらＳＯＩ層の膜厚分布や、ＰＷなどのウェーハの表面フラットネス分布を改善する方法としては、レーザ又はプラズマによる局所エッチングが知られている。しかしながら、この方法には、ＳＯＩ層や、ＰＷなどのウェーハの表面にダメージ、金属汚染などを発生させるという問題がある。
【０００６】
また、ＳＣ１洗浄（ＮＨ４ＯＨとＨ２Ｏ２の混合水溶液による洗浄）のような一般的なエッチングを行うとウェーハ表面のラフネスは悪化する。特許文献１、３のような、エッチング液としてＨＦ水溶液を用い、エッチング液と同時にエッチングの抑制液を供給しながらスピンエッチングを行う手法であればウェーハ形状や膜厚の均一性が改善される。一方で、この手法であっても表面ラフネスが悪化する。さらに、特許文献４のようにオゾン水とフッ酸を用いる技術の場合も、フッ酸によって酸化膜を不完全に除去した状態でオゾン水による酸化を行うと表面のヘイズレベルが悪化してしまう。
【０００７】
本発明は、上記問題を解決するためになされたものであり、ウェーハ表面のラフネスの悪化の抑制と、ウェーハの表面形状の均一性改善の両立が可能になるウェーハの表面形状調整方法を提供することを目的とする。
【課題を解決するための手段】
【０００８】
本発明は、上記目的を達成するためになされたものであり、ウェーハの表面形状調整方法であって、ウェーハとして表面が鏡面であるウェーハを使用し、前記ウェーハの表面形状を測定する表面形状測定工程と、該表面形状測定工程の後に、酸化液と、該酸化液による前記ウェーハの表面の酸化を抑制する酸化抑制液を同時に供給し、かつ前記ウェーハを回転させて前記ウェーハの表面に酸化膜を形成する酸化膜形成工程と、エッチング液を前記ウェーハの表面に供給し、かつ前記ウェーハを回転させることで、前記酸化膜形成工程で形成した前記ウェーハの表面の前記酸化膜のエッチングを行うエッチング工程とを有し、前記酸化膜形成工程において、前記表面形状測定工程で測定した前記ウェーハの表面形状に基づいて、前記酸化液及び前記酸化抑制液の供給を制御することで、前記ウェーハに形成する前記酸化膜の膜厚の面内分布を調節し、前記エッチング工程において、前記酸化膜を完全に除去するウェーハの表面形状調整方法を提供する。
【０００９】
このようなウェーハの表面形状調整方法によれば、例えば、スピン洗浄機等を使用して酸化液を供給する際に、それと同時に、別のノズルから酸化抑制液を供給することで、ウェーハ表面に形成される酸化膜の膜厚に所望の面内分布を形成することができる。また、ウェーハ表面に形成した酸化膜にエッチング液を供給して酸化膜を完全に除去することによって、露出した表面のヘイズレベルが悪化するのを防止する効果が得られる。
【００１０】
このとき、前記ウェーハの表面形状が、前記ウェーハの中心部から同心円状に変化したウェーハの表面形状を調整することが好ましい。
【００１１】
本発明は、特にこのような表面形状を有するウェーハの処理の場合に好適に作用し、同心円状の表面形状分布を確実に相殺することができる。
【００１２】
このとき、前記酸化膜形成工程における前記酸化液及び前記酸化抑制液の供給の制御は、前記酸化液及び前記酸化抑制液の供給位置の制御であり、前記酸化液の供給位置を、前記表面形状測定工程で測定した前記ウェーハの表面における凸部とし、前記酸化抑制液の供給位置を、前記表面形状測定工程で測定した前記ウェーハの表面における凹部とすることが好ましい。
【００１３】
これにより、様々な表面形状を有するウェーハに対して、ウェーハの表面形状の改善を図ることができる。
【００１４】
このとき、前記酸化膜形成工程と、その後に行う前記エッチング工程とを複数回繰り返すことが好ましい。
【００１５】
このように酸化膜形成工程とエッチング工程を繰り返し行うことで、ウェーハの表面形状の調整効果を高めることができる。
【００１６】
このとき、前記酸化液としてオゾン水を使用し、前記エッチング液としてＨＦ含有水溶液を使用することが好ましい。
【００１７】
このように、ウェーハ表面に酸化膜を形成するための酸化液としてオゾン水を使用することが好適である。また、酸化膜を完全に除去するエッチング液としてはＨＦ含有水溶液を使用することが好適である。
【００１８】
このとき、前記ウェーハとしてＳＯＩウェーハを使用し、前記表面形状測定工程、前記酸化膜形成工程及び前記エッチング工程を、前記ＳＯＩウェーハのＳＯＩ層に対して行うことが好ましい。
【００１９】
また、このとき、前記ウェーハとして絶縁層上にＧｅ層、ＳｉＧｅ層、又は、化合物半導体層が形成された積層ウェーハを使用し、前記表面形状測定工程、前記酸化膜形成工程及び前記エッチング工程を、前記積層ウェーハの前記Ｇｅ層、前記ＳｉＧｅ層、又は、前記化合物半導体層に対して行うことが好ましい。
【００２０】
また、このとき、前記ウェーハとしてシリコン単結晶ウェーハを使用することが好ましい。
【００２１】
また、このとき、前記ウェーハとしてＧｅ、ＳｉＧｅ、又は、化合物半導体からなる半導体ウェーハを使用することが好ましい。
【００２２】
本発明に係るウェーハの表面形状調整方法は、ＳＯＩウェーハのＳＯＩ層、積層ウェーハの絶縁層上に形成されたＧｅ層、ＳｉＧｅ層、又は、化合物半導体層や、シリコン単結晶ウェーハ、Ｇｅ、ＳｉＧｅ、又は、化合物半導体からなる半導体ウェーハに対して好適である。
【発明の効果】
【００２３】
以上のように、本発明に係るウェーハの表面形状調整方法によれば、ウェーハ表面のラフネスの悪化の抑制と、ウェーハの表面形状の均一性改善の両立が可能になる。
【図面の簡単な説明】
【００２４】
【図１】ＳＯＩウェーハのＳＯＩ層もしくはＰＷが凸形状（断面視）の場合におけるウェーハ処理フローの一例を示した図である。
【図２】ＳＯＩウェーハのＳＯＩ層もしくはＰＷがＭ形状（断面視）の場合におけるウェーハ処理フローの一例を示した図である。
【図３】実験例のウェーハ処理フローを示した図である。
【発明を実施するための形態】
【００２５】
以下、本発明を詳細に説明するが、本発明はこれらに限定されるものではない。
【００２６】
上述のように、ウェーハ表面のラフネスの悪化の抑制と、ウェーハの表面形状の均一性改善の両立が可能になるウェーハの表面形状調整方法が求められていた。
【００２７】
本発明者らは、上記課題について鋭意検討を重ねた結果、ＳＣ１などの酸化と酸化膜除去を同時に行うような一般的な洗浄用の薬液で局所的なエッチングを行うと、表面ラフネスが悪化するが、酸化液によってウェーハ表面に酸化膜を形成し、その酸化膜をエッチング液によるエッチングで完全に除去すればラフネスの悪化を大幅に抑制できることを見出した。また、ウェーハの表面形状に応じた膜厚分布を有する酸化膜を形成し、その酸化膜を完全に除去することにより、どのような表面形状のウェーハであっても、ウェーハの表面形状の均一化ができることを見出した。
【００２８】
すなわち、本発明者らは、上記課題について鋭意検討を重ねた結果、ウェーハの表面形状調整方法であって、ウェーハとして表面が鏡面であるウェーハを使用し、前記ウェーハの表面形状を測定する表面形状測定工程と、該表面形状測定工程の後に、酸化液と、該酸化液による前記ウェーハの表面の酸化を抑制する酸化抑制液を同時に供給し、かつ前記ウェーハを回転させて前記ウェーハの表面に酸化膜を形成する酸化膜形成工程と、エッチング液を前記ウェーハの表面に供給し、かつ前記ウェーハを回転させることで、前記酸化膜形成工程で形成した前記ウェーハの表面の前記酸化膜のエッチングを行うエッチング工程とを有し、前記酸化膜形成工程において、前記表面形状測定工程で測定した前記ウェーハの表面形状に基づいて、前記酸化液及び前記酸化抑制液の供給を制御することで、前記ウェーハに形成する前記酸化膜の膜厚の面内分布を調節し、前記エッチング工程において、前記酸化膜を完全に除去するウェーハの表面形状調整方法により、ウェーハ表面に形成される酸化膜厚に所望の面内分布を形成することができ、その結果、酸化膜を除去したときにウェーハの表面形状を均一なものとすることができ、同時に露出した表面のヘイズレベルが悪化するのを防止することができることを見出し、本発明を完成した。
【００２９】
以下、図面を参照して説明する。
【００３０】
まず、表面が鏡面であるウェーハを準備する。シリコン単結晶ウェーハの表面、Ｇｅ、ＳｉＧｅ、又は、化合物半導体からなる半導体ウェーハの表面やＳＯＩウェーハのＳＯＩ層、積層ウェーハの絶縁層上に形成されたＧｅ層、ＳｉＧｅ層、又は、化合物半導体層に対して研磨等により鏡面加工を施したものであるのが好ましいが、表面が鏡面であればウェーハの種類に特に制限はない。
【００３１】
次に、準備したウェーハの表面形状を測定する（表面形状測定工程）。
ウェーハの表面形状は、ウェーハ表面において面内均一であることが要求されるが、例えば、ウェーハの表面粗さ改質のために行う研磨工程で、ウェーハの表面形状は、面内で同心円状の分布を有するのが通常である。このように、ウェーハの表面形状が、ウェーハの中心部から同心円状に変化したウェーハに対して本発明に係るウェーハの表面形状調整方法は好適である。
【００３２】
使用するウェーハが例えばＳＯＩウェーハであるとき、ＳＯＩウェーハの表面形状は、ＳＯＩ層の面内膜厚分布に対応する。ＳＯＩ層の面内膜厚分布は、反射分光法を用いた膜厚測定装置（例えば、ＡＤＥ社製Ａｃｕｍａｐ）を用いてＳＯＩ層の全面を測定することによって得られる。また、使用するウェーハが例えばシリコン単結晶のＰＷであるとき、ＰＷの表面形状は、ウェーハの表面のフラットネスに対応する。フラットネスは、静電容量測定によるウェーハの厚みの面内分布から求めることができるので、例えば、ＫＬＡ社製静電容量式フラットネス測定機を用いて評価することができる。
【００３３】
図１は、ＳＯＩウェーハのＳＯＩ層もしくはＰＷが凸形状（断面視）の場合におけるウェーハ処理フローの一例を示した図である。図２は、ＳＯＩウェーハのＳＯＩ層もしくはＰＷがＭ形状（断面視）の場合におけるウェーハ処理フローの一例を示した図である。図１、図２の（ａ）に示したように、まず、表面形状を測定したウェーハの表面に形成された均一な膜厚の酸化膜を除去することが好ましい。酸化膜の除去は例えばＨＦ含有水溶液を用いたスピンエッチングにより行う。このとき、酸化膜を完全に除去し、取り残しがないようにする。酸化膜を完全に除去することによって、露出した表面のヘイズレベルが悪化するのを防止する効果が得られる。
【００３４】
次に、ウェーハの表面に酸化膜を形成する（酸化膜形成工程）。
表面形状を測定した後のウェーハに対し、その中心部を軸に回転させる。回転しているウェーハの表面に、酸化液と、酸化液によるウェーハの表面の酸化を抑制する酸化抑制液を同時に供給する。酸化液と同時に酸化反応の抑制液を供給することで、ウェーハ表面に形成される酸化膜厚に所望の面内分布を形成することができる。使用する酸化液は適切に酸化膜を形成することができれば特に限定されず、処理対象となるウェーハの材料に応じて選択できる。例えば、過酸化水素水や、特にオゾン水を使用することが好ましい。以下では酸化液としてオゾン水を使用した例で説明する。
【００３５】
このとき、測定したウェーハの表面形状に基づいて、オゾン水及び酸化抑制液の供給を制御することで、ウェーハに形成する酸化膜の膜厚の面内分布を調節する。なお、オゾン水及び酸化抑制液の供給は、一定量、又は予め決められた一定期間だけ行うこととしてもよい。酸化抑制液は、酸化を抑制できるものであれば特に限定されず、例えば純水のような通常リンス液として用いられるものとすることができる。
【００３６】
酸化膜形成工程におけるオゾン水及び酸化抑制液の供給の制御は、オゾン水及び酸化抑制液の供給位置の制御とすることができる。オゾン水の供給位置を、表面形状測定工程で測定したウェーハの表面における凸部とし、酸化抑制液の供給位置を、表面形状測定工程で測定したウェーハの表面における凹部とすることが好ましい。図１の（ｂ）の例であれば、オゾン水をウェーハの中心の凸部、酸化抑制液をウェーハの外周の凹部に供給することが好ましい。また、図２の（ｂ）の例であれば、オゾン水はウェーハの外周の凸部、酸化抑制液はウェーハの中心と外縁の凹部に供給することが好ましい。このようにすれば、ウェーハの形状に応じた膜厚分布を有する酸化膜を形成することができる。具体的には、例えばＳＯＩ層の厚さが厚いところには厚い酸化膜を、ＳＯＩ層の厚さが薄いところには薄い酸化膜を形成することができる。また、外周側がハネ形状を有するウェーハにおいては、外周側がより厚い膜厚分布を有する酸化膜を形成することができる。
【００３７】
次に、酸化膜形成工程で形成したウェーハの表面の酸化膜のエッチングを行う（エッチング工程）。
酸化膜を形成した後のウェーハに対し、その中心を軸に回転させ、エッチング液をウェーハの表面に供給する。このとき、図１、図２の（ｃ）に示したように、酸化膜を完全に除去する。酸化膜を完全に除去することによって、露出した表面のヘイズレベルが悪化するのを防止する効果が得られる。酸化膜が微量に残存したまま次の工程（酸化膜形成工程等）を行うと、ウェーハの表面のヘイズレベルが悪化してしまう。また、ＳＣ１のように酸化と酸化膜除去を同時に行うような洗浄用の薬液を用いても同様にヘイズレベルが悪化してしまう。このように完全に酸化膜を除去することができれば、使用するエッチング液は特に限定しない。例えば、ＨＦ含有水溶液を使用することが好ましい。なお、オゾン水などの酸化液及びＨＦ含有水溶液などのエッチング液を供給する位置は、同じでもよいし、又は異なってもよい。但し、酸化膜が厚い部分をエッチングするために、これらの位置はできるだけ近接していることが好ましい。
【００３８】
次に、図１、図２の（ｄ）に示したように、図１、図２の（ｂ）の酸化膜形成工程と、その後に行う図１、図２の（ｃ）のエッチング工程とを複数回繰り返すことが好ましい。複数回行うエッチング工程でウェーハ表面の酸化膜を完全に除去することによって、ヘイズレベルを悪化させずに、表面形状の調整（ＳＯＩ層膜厚やウェーハ表面のフラットネス等のウェーハの表面形状の均一性の改善）効果をより高めることができる。以上のような本発明に係るウェーハの表面形状調整方法を行えば、図１、図２の（ｅ）に示したように、表面形状が平坦なウェーハとすることができ、最終的に、膜厚分布が均一な酸化膜をウェーハ上に形成することができる。
【実施例】
【００３９】
以下、実施例を挙げて本発明について具体的に説明するが、これは本発明を限定するものではない。
【００４０】
まず、酸化膜の形成及び除去がウェーハ表面のラフネス（Ｈａｚｅ）に及ぼす影響について実験を行った。図３に、実験例のウェーハ処理フローを示す。
【００４１】
（実験例１）
本実験例１のウェーハ処理フローは、図３の上段に示すフローである。
まず、表面に１ｎｍの酸化膜を有する、表面形状が均一なＰＷを準備した。このウェーハに対してＨＦ濃度が０．５ｗｔ％（ｗｔ％：質量パーセント濃度を表す）であるＨＦ含有水溶液を用い、処理時間を２０秒として酸化膜を完全に除去するエッチングを行った。次に、オゾン濃度が２４ｐｐｍ（ｐｐｍ：ｐａｒｔｓ  ｐｅｒ  ｍｉｌｌｉｏｎ、１０−６）、液温が３５℃であるオゾン水を用いて、酸化膜を完全に除去したウェーハの表面に、厚さ１．０５ｎｍの酸化膜を形成した。次に、ＨＦ濃度が０．５ｗｔ％であるＨＦ含有水溶液を用い、処理時間を２０秒として酸化膜を完全に除去するエッチングを行った。このように、酸化膜の完全除去と均一酸化膜形成を複数回繰り返し、最後に酸化膜を完全に除去した。このようにして、表面のＳｉを２．３２ｎｍエッチングした。
【００４２】
（実験例２）
本実験例２のウェーハ処理フローは、図３の中段に示すフローである。
まず、表面に１ｎｍの酸化膜を有する、表面形状が均一なＰＷを準備した。このウェーハに対してＨＦ濃度が０．５ｗｔ％であるＨＦ含有水溶液を用い、処理時間を５秒として酸化膜を不完全に除去した。このとき、ウェーハ上には厚さ０．６４ｎｍの酸化膜が残存していた。次に、オゾン濃度が２４ｐｐｍ、液温が３５℃であるオゾン水を用いて、酸化膜が残った状態のウェーハの表面に、厚さ１．０５ｎｍの酸化膜を形成した。このように、酸化膜の不完全除去と均一酸化膜形成を複数回繰り返し、最後に、ＨＦ濃度が０．５ｗｔ％であるＨＦ含有水溶液を用い、処理時間を２０秒として酸化膜を完全に除去した。このようにして、表面のＳｉを２．１３ｎｍエッチングした。
【００４３】
（実験例３）
本実験例３のウェーハ処理フローは、図３の下段に示すフローである。
まず、表面に１ｎｍの酸化膜を有する、表面形状が均一なＰＷを準備した。このウェーハをＳＣ１洗浄槽に浸漬して表面のＳｉを２．１４ｎｍエッチングした。ＳＣ１洗浄条件は、ＮＨ４ＯＨ（２８ｗｔ％）／Ｈ２Ｏ２（３０ｗｔ％）／Ｈ２Ｏ＝１：１．５：２５、温度を７０℃、処理時間を３００秒とした。
【００４４】
処理前後のウェーハの表面のＨａｚｅレベルを測定し、Ｈａｚｅレベルの悪化量を算出した。結果を表１に示す。
【００４５】
【表１】
0006864145.tif 000002
【００４６】
表１に示すように、酸化膜を完全に除去するエッチングを行った実験例１では、Ｈａｚｅレベルの悪化量は０．００４ｐｐｍであった。また、酸化膜を不完全に除去するエッチングを行った実験例２では、Ｈａｚｅレベルの悪化量は０．２２７ｐｐｍであった。また、ＳＣ１洗浄により酸化膜形成とエッチングを同時進行した実験例３では、Ｈａｚｅレベルの悪化量は０．０４４ｐｐｍであった。
このように、酸化膜を完全に除去するエッチングを行えばＨａｚｅレベルの悪化量を大幅に改善することができることが分かった。
【００４７】
（実施例１）
まず、ＳＯＩ層の面内膜厚分布がほぼ同心円の凸形状（断面視）であり、表面が鏡面であるＳＯＩウェーハを準備した。処理する前のＳＯＩ層の膜厚は８１．２ｎｍ、面内膜厚Ｒａｎｇｅは４．０ｎｍ、Ｈａｚｅレベルは０．４４０ｐｐｍであった。なお、ＳＯＩ層の表面には、膜厚分布が均一な酸化膜が形成されているものを用いた。
【００４８】
このＳＯＩウェーハのＳＯＩ層に対して図１に示した処理フローを行った。まず、ＨＦ濃度が０．５ｗｔ％であるＨＦ含有水溶液を用い、処理時間を２０秒として酸化膜を完全に除去するエッチングを行った。次に、酸化膜を完全に除去したウェーハ上に、オゾン濃度が２４ｐｐｍ、液温が３５℃であるオゾン水を用い、酸化膜を形成した。このとき、図１の（ｂ）のように、オゾン水をウェーハの中心の凸部に相当する場所に供給し、酸化抑制液として純水をウェーハの外周の凹部に相当する場所に供給して、ウェーハの中心部の膜厚が外周部に比べて厚い膜厚分布を有する酸化膜を形成した。次に、図１の（ｃ）のように、ＨＦ濃度が０．５ｗｔ％であるＨＦ含有水溶液を用い、処理時間を２０秒として酸化膜を完全に除去するエッチングを行った。そして、図１の（ｄ）に示すように、酸化膜の形成（図１（ｂ））とＨＦ含有水溶液による酸化膜の完全除去（図１（ｃ））を繰り返し、酸化膜の形成と酸化膜の完全除去とを合計１２回行った。
【００４９】
【表２】
0006864145.tif 000003
【００５０】
表２に示したように、全ての工程を終えた後のＳＯＩ層の膜厚は７９．０ｎｍ、面内膜厚Ｒａｎｇｅは０．５ｎｍ、Ｈａｚｅレベルは０．４４４ｐｐｍであった。処理前後のＨａｚｅレベルの悪化量は０．００４ｐｐｍであった。
【００５１】
（実施例２）
まず、ＳＯＩ層の面内膜厚分布がほぼ同心円のＭ形状（断面視）であり、表面が鏡面であるＳＯＩウェーハを準備した。処理する前のＳＯＩ層の膜厚は８１．４ｎｍ、面内膜厚Ｒａｎｇｅは３．０ｎｍ、Ｈａｚｅレベルは０．４４２ｐｐｍであった。なお、ＳＯＩ層の表面には、膜厚分布が均一な酸化膜が形成されているものを用いた。
【００５２】
このＳＯＩウェーハのＳＯＩ層に対して図２に示した処理フローを行った。まず、ＨＦ濃度が０．５ｗｔ％であるＨＦ含有水溶液を用い、処理時間を２０秒として酸化膜を完全に除去するエッチングを行った。次に、酸化膜を完全に除去したウェーハ上に、オゾン濃度が２４ｐｐｍ、液温が３５℃であるオゾン水を用い、酸化膜を形成した。このとき、図２の（ｂ）のように、オゾン水をウェーハの外周の凸部に相当する場所に供給し、酸化抑制液として純水をウェーハの中心と外縁の凹部に相当する場所に供給して、ウェーハの外周部の膜厚が中心部に比べて厚い膜厚分布を有する、ドーナツ状に厚い部分を有する酸化膜を形成した。次に、図２の（ｃ）のように、ＨＦ濃度が０．５ｗｔ％であるＨＦ含有水溶液を用い、処理時間を２０秒として酸化膜を完全に除去するエッチングを行った。そして、図２の（ｄ）に示すように、酸化膜の形成（図２（ｂ））とＨＦ含有水溶液による酸化膜の完全除去（図２（ｃ））を繰り返し、酸化膜の形成と酸化膜の完全除去とを合計９回行った。
【００５３】
【表３】
0006864145.tif 000004
【００５４】
表３に示したように、全ての工程を終えた後のＳＯＩ層の膜厚は７９．０ｎｍ、面内膜厚Ｒａｎｇｅは０．５ｎｍ、Ｈａｚｅレベルは０．４４６ｐｐｍであった。処理前後のＨａｚｅレベルの悪化量は０．００４ｐｐｍであった。
【００５５】
（比較例１）
まず、ＳＯＩ層の面内膜厚分布がほぼ同心円の凸形状（断面視）を有し、表面が鏡面であるＳＯＩウェーハを準備した。処理する前のＳＯＩ層の膜厚は８１．５ｎｍ、面内膜厚Ｒａｎｇｅは４．２ｎｍ、Ｈａｚｅレベルは０．４３９ｐｐｍであった。なお、ＳＯＩ層の表面には、膜厚分布が均一な酸化膜が形成されているものを用いた。
【００５６】
このＳＯＩウェーハのＳＯＩ層に対して、酸化膜を完全に除去しない（不完全除去）点以外は図１に示した処理フローと同様の処理を行った。まず、ＨＦ濃度が０．５ｗｔ％であるＨＦ含有水溶液を用い、処理時間を５秒として酸化膜を不完全に除去するエッチングを行った。次に、酸化膜が残った状態のウェーハ上に、オゾン濃度が２４ｐｐｍ、液温が３５℃であるオゾン水を用い、酸化膜を形成した。このとき、図１の（ｂ）のように、オゾン水をウェーハの中心の凸部に相当する場所に供給し、酸化抑制液として純水をウェーハの外周の凹部に相当する場所に供給して、ウェーハの中心部の膜厚が外周部に比べて厚い膜厚分布を有する酸化膜を形成した。次に、ＨＦ濃度が０．５ｗｔ％であるＨＦ含有水溶液を用い、処理時間を５秒として酸化膜を不完全に除去するエッチングを行った。このように、酸化膜の形成とＨＦ含有水溶液による酸化膜の不完全除去を１４回繰り返し行った。
【００５７】
【表４】
0006864145.tif 000005
【００５８】
表４に示したように、全ての工程を終えた後のＳＯＩ層の膜厚は７９．１ｎｍ、面内膜厚Ｒａｎｇｅは０．６ｎｍ、Ｈａｚｅレベルは０．６６５ｐｐｍであった。処理前後のＨａｚｅレベルの悪化量は０．２２６ｐｐｍであった。
【００５９】
（比較例２）
まず、ＳＯＩ層の面内膜厚分布がほぼ同心円の凸形状（断面視）を有し、表面が鏡面であるＳＯＩウェーハを準備した。処理する前のＳＯＩ層の膜厚は８１．１ｎｍ、面内膜厚Ｒａｎｇｅは４．１ｎｍ、Ｈａｚｅレベルは０．４４０ｐｐｍであった。なお、ＳＯＩ層の表面には、膜厚分布が均一な酸化膜が形成されているものを用いた。
【００６０】
このウェーハをＳＣ１洗浄槽に浸漬して、表面Ｓｉ層をエッチングした。ＳＣ１洗浄条件は、ＮＨ４ＯＨ（２８ｗｔ％）／Ｈ２Ｏ２（３０ｗｔ％）／Ｈ２Ｏ＝１：１．５：２５、温度を７０℃、処理時間を３００秒とした。
【００６１】
【表５】
0006864145.tif 000006
【００６２】
表５に示したように、ＳＣ１洗浄後のＳＯＩ層の膜厚は７８．８ｎｍ、面内膜厚Ｒａｎｇｅは５．５ｎｍ、Ｈａｚｅレベルは０．４６１ｐｐｍであった。処理後のＨａｚｅレベルの悪化量は０．０２１ｐｐｍであった。
【００６３】
比較例１の結果、面内膜厚Ｒａｎｇｅは改善したもののＨａｚｅレベルが大きく悪化した。また、比較例２の結果、面内膜厚Ｒａｎｇｅ、Ｈａｚｅレベルともに悪化した。一方、実施例１、２の結果、面内膜厚Ｒａｎｇｅが改善し、Ｈａｚｅレベルの悪化量が抑制された。以上から、本発明に係るウェーハの表面形状調整方法によれば、ウェーハ表面のラフネスの悪化を抑制と、ウェーハ膜厚分布の均一性改善の両立が可能になることが分かった。
【００６４】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【要約】
【課題】
ウェーハ表面のラフネスの悪化の抑制と、ウェーハの表面形状の均一性改善の両立。
【解決手段】
表面が鏡面であるウェーハを使用し、ウェーハの表面形状を測定する表面形状測定工程と、表面形状測定工程の後に、酸化液と、酸化液によるウェーハの表面の酸化を抑制する酸化抑制液を同時に供給し、かつウェーハを回転させてウェーハの表面に酸化膜を形成する酸化膜形成工程と、エッチング液をウェーハの表面に供給し、かつウェーハを回転させることで、酸化膜形成工程で形成したウェーハの表面の酸化膜のエッチングを行うエッチング工程とを有し、酸化膜形成工程において、表面形状測定工程で測定したウェーハの表面形状に基づいて、酸化液及び酸化抑制液の供給を制御することで、ウェーハに形成する酸化膜の膜厚の面内分布を調節し、エッチング工程において、酸化膜を完全に除去するウェーハの表面形状調整方法。
【選択図】図１【図１】
0006864145.tif 000007
【図２】
0006864145.tif 000008
【図３】
0006864145.tif 000009